(57)【要約】  本発明は、光源光１０１を発生するように構成された光源１００及び光変換器エレメント２００を有する照明装置１０を提供するもので、前記光変換器エレメント２００は透光性母材２０５を有し、該透光性母材２０５は：（ｉ）（ａ）前記光源光１０１及び（ｂ）任意選択的第２発光材料２２０からのオプションとしての第２発光材料光２２１のうちの１以上の少なくとも一部を第１発光材料光２１１に変換するように構成された第１発光材料２１０と；（ii）熱応答性液晶化合物２５０と；を有し、該透光性母材２５０は前記光源１００と熱的に接触するように構成され、当該照明装置１０は、更に、前記光源光１０１、前記第１発光材料光２１１及びオプションとしての前記第２発光材料光２２１を含む照明装置光１１を供給するように構成され、前記光変換器エレメントは前記照明装置光のカラー及び色温度のうちの１以上を前記光源に供給される電力に伴い変化させるように構成される。
2018511926.tif 000002
【特許請求の範囲】
【請求項１】
光源光を発生する光源及び光変換器エレメントを有する照明装置であって、前記光変換器エレメントは透光性母材を有し、該透光性母材が、
（ｉ）（ａ）前記光源光及び（ｂ）任意選択的第２発光材料からのオプションとしての第２発光材料光のうちの１以上の少なくとも一部を、第１発光材料光に変換する第１発光材料と、
（ii）熱応答性液晶化合物と、
を有し、前記透光性母材は前記光源と熱的に接触し、当該照明装置は前記光源光、前記第１発光材料光及びオプションとしての前記第２発光材料光を含む照明装置光を供給し、前記光変換器エレメントは前記照明装置光のカラー及び色温度のうちの１以上を前記光源に供給される電力に伴い変化させる、
照明装置。
【請求項２】
前記光源はＬＥＤダイを備えた青色ＬＥＤを有し、前記透光性母材は前記ＬＥＤダイに物理的に接触しない、請求項１に記載の照明装置。
【請求項３】
当該照明装置は支持体を有し、前記透光性母材が前記支持体上のコーティングとして配置される、請求項１又は請求項２に記載の照明装置。
【請求項４】
前記熱応答性液晶化合物が、
【化２】
2018511926.tif 000005
からなる群から選択される１以上の基を有し、ｋは４〜２０の範囲内である、請求項１ないし３の何れか一項に記載の照明装置。
【請求項５】
前記透光性母材はシリコーンを有し、前記熱応答性液晶化合物が液晶基官能化シリコーンを有する、請求項１ないし４の何れか一項に記載の照明装置。
【請求項６】
前記透光性母材は当該照明装置の最大動作電力において母材温度Ｔmaxを有し、前記熱応答性液晶化合物がＴmaxの１５〜８５％の範囲から選択された転移温度を有する、請求項１ないし５の何れか一項に記載の照明装置。
【請求項７】
前記透光性母材は前記第１発光材料及び前記第２発光材料を有し、前記第２発光材料は（ａ）前記光源光及び（ｂ）オプションとしての前記第１発光材料光のうちの１以上の少なくとも一部を第２発光材料光に変換し、前記第１発光材料光は前記第２発光材料光の第２主波長とは異なる第１主波長を有する、請求項１ないし６の何れか一項に記載の照明装置。
【請求項８】
第１透光性母材及び第２透光性母材を有し、これら透光性母材の一方は前記第１発光材料及び前記熱応答性液晶化合物を有し、これら透光性母材の他方は前記第２発光材料を有し、前記第１発光材料光は前記第２発光材料光の第２主波長とは異なる第１主波長を有する、請求項１ないし７の何れか一項に記載の照明装置。
【請求項９】
前記第１透光性母材は前記第２透光性母材の下流に配置され、前記第１透光性母材が前記熱応答性液晶化合物を有する、請求項８に記載の照明装置。
【請求項１０】
前記光源はＬＥＤダイを備えた青色ＬＥＤを有し、前記第２透光性母材は前記ＬＥＤダイに物理的に接触し、前記第１透光性母材は前記第２透光性母材と物理的に接触する、請求項９に記載の照明装置。
【請求項１１】
前記第１発光材料は前記第２発光材料光の少なくとも一部を前記第１発光材料光に変換する、請求項７ないし１０の何れか一項に記載の照明装置。
【請求項１２】
前記第２発光材料光は可視スペクトルの緑色又は黄色部分に第２主波長を有し、前記第１発光材料光は前記可視スペクトルの赤色部分に第１主波長を有する、請求項７ないし１１の何れか一項に記載の照明装置。
【請求項１３】
カラー及び色温度のうちの１以上が前記光源に供給される電力に伴い変化する照明装置光を供給するための、請求項１ないし１２の何れか一項に記載の照明装置の使用。
【請求項１４】
前記照明装置は白色の照明装置光を供給し、該照明装置光の色温度が電力範囲の少なくとも一部にわたって電力の増加に伴い増加し、電力の減少に伴い減少する、請求項１３に記載の使用。
【請求項１５】
白色の照明装置光を発生する照明装置をカスタマイズする方法であって、前記照明装置は発光面を有し、当該方法は前記発光面にコーティングを施すステップを有し、前記コーティングは光変換器エレメントを有し、該光変換器エレメントは、（ｉ）前記照明装置光の少なくとも一部を第１発光材料光に変換する第１発光材料と（ii）熱応答性液晶化合物とを備えた透光性母材を有し、前記コーティングは前記照明装置光の少なくとも一部に対して透過的であり、前記コーティングの下流の前記照明装置光が前記第１発光材料光の少なくとも一部を更に有する、方法。
【発明の詳細な説明】
【技術分野】
【０００１】
本発明は、光源及び発光材料を有する照明装置に関する。本発明は、（既存の）照明装置をカスタマイズする方法にも関する。
【背景技術】
【０００２】
照明用途における液晶ベースの材料の使用は、当業技術において既知である。例えば、国際特許出願公開第WO2010035171号は、光源光を発生するように構成された光源、オプションの発光材料及び熱で変化し得る（熱可変）反射エレメントを有する照明装置を記載している。上記オプションの発光材料は、上記光源の下流に配置されると共に、上記光源光の少なくとも一部を発光材料光に変換するように構成されている。上記光源及びオプションの発光材料のうちの１以上は、該光源が光源光を発生する際に熱を発生する。熱可変反射エレメントは、光源及びオプションの発光材料の下流に配置される。該熱可変反射エレメントは、実質的に反射する第１状態と実質的に透明である第２状態とを有し、熱は第１状態から第２状態への変化を誘起する。該熱可変反射エレメントは、第２状態にある場合に、光源光及びオプションの発光材料光からなる群から選択される１以上の少なくとも一部を透過するように構成される。該照明装置は、光源及びオプションの発光材料のうちの１以上により発生される熱を当該熱可変反射エレメントに輸送するよう構成される。
【０００３】
特開2010-27586は、発光ダイオードの前面に配置された高分子分散型液晶調光シャッタ又は液晶調光シャッタを記載している。好ましくは、液晶調光シャッタに所定の蛍光体又は色素を添加又は分散させることにより、拡散された光、調光された光及び所望の光色の照明が提供される。該シャッタは電気的に駆動される液晶材料を有している。
【０００４】
米国特許出願公開第2011/0176076号は、光源光を発生するように構成された光源、オプションの発光材料及び熱可変反射エレメントを有する照明装置を記載している。オプションの発光材料は、光源の下流に配置されると共に、光源光の少なくとも一部を発光材料光に変換するように構成される。光源及び発光材料の１以上は、光源が光源光を発生する場合に熱を発生する。熱可変反射エレメントは、光源及びオプションの発光材料の下流に配置される。熱可変反射エレメントは、実質的に反射する第１状態及び実質的に透明である第２状態を有し、熱は第１状態から第２状態への変化を誘起する。該熱可変反射エレメントは、第２状態にある場合に、光源光及びオプションの発光材料光からなる群から選択される１以上の少なくとも一部を透過するように構成される。該照明装置は、光源及びオプションの発光材料のうちの１以上により発生される熱を当該熱可変反射エレメントに輸送するよう構成される。
【０００５】
米国特許出願公開第2012/018754号は、発光体及び少なくとも該発光体の外観を隠すための透光制御材料を有する発光体装置、パッケージ又はランプを記載している。一実施態様において、ＬＥＤ光源を有する発光ダイオード（ＬＥＤ）ベースのランプが開示されている。蛍光体は光源から、該光源から放出される光が該蛍光体を通過すると共に該蛍光体により変換されるように、離れて配置される。透光制御材料は、ＬＥＤ光源及び蛍光体の外部に少なくても部分的に塗布され、該ＬＥＤ光源及び蛍光体の外観を可逆的に隠蔽する。該透光制御材料は、ＬＥＤ光源が活性状態の場合は余り隠蔽的でない。少なくとも１つの発光体を設けるステップを有する、不活性状態の発光体の外観を隠蔽する方法も開示されている。上記少なくとも１つの発光体の各々には、当該発光体が非活性状態の間に該発光体の外観を可逆的に隠蔽するための該発光体上の透光制御材料が設けられる。該透光制御材料は、当該ＬＥＤ光源が活性状態の場合は余り隠蔽的でない。
【発明の概要】
【発明が解決しようとする課題】
【０００６】
発光ダイオード（ＬＥＤ）は、非常に高いエネルギ効率及び長い寿命により、一般照明用途の伝統的白熱光源を急速に置き換えている。相関色温度（ＣＣＴ）により特徴付けられる、白色の種々のシェードのＬＥＤが広範囲で利用可能になってきている。この相関色温度は、人の目によりＬＥＤと同じ白色光を放出すると知覚される黒体放射体の温度である。白熱電球は、約２７００ＫのＣＣＴを持つような黒体放射体である。普通に使用されるＬＥＤの値は、昼光のような６５００ＫのＣＣＴを持つ“冷白色”から、４０００ＫのＣＣＴを持つ“中白色”を経て、白熱電球のような２７００ＫのＣＣＴの“暖白色”までの範囲である。
【０００７】
我々は、伝統的な白熱電球が調光された場合に、スペクトルが変化し、一層赤みがかったものになる、即ちＣＣＴが減少するという事実に非常に馴れている。このことは、当然、電力を低下させることは白熱線の温度を低下させ、従って放出される黒体スペクトルにも影響するという事実から生じるものである。
【０００８】
白熱電球とは対照的に、ＬＥＤは調光された場合にスペクトルを変化させず、従って色温度は低下しない。このことは幾つかのアプリケーションでは不自然と知覚され、従って調光された場合に黒体軌跡（black body line）に従うＬＥＤ照明システムに対する必要性が存在する。
【０００９】
蛍光体変換型白色ＬＥＤが、空気中で動作される代わりに、ガラス又は透明ポリマ等の誘電体媒体中に完全に埋め込まれた場合、非常に特徴的な問題が発生する。色温度（ＣＣＴ）が著しく増加することが分かる。このことは、青色光に対する取り出し効率が上昇され、これによりスペクトルの黄色部分への変換が一層少なくなることに起因する。
【００１０】
黒体軌跡調光の上述した問題を解決するための既知のやり方は、異なるスペクトルの種々のＬＥＤを１つのパッケージ又はシステム内に組み合わせると共に、個々のＬＥＤ駆動電流を制御することにより結果的スペクトルを電子的に設定することである。低い出力パワーによりスペクトルは一層赤みがかったものでなければならず、高い出力パワーでは一層青みがからねばならない。このことは、幾つかの駆動電子回路を含めることにより達成することができる。しかしながら、構成ＬＥＤの光を角度的及び空間的に混合するために、幾つかの光学手段も含めなければならない。従って、現在のシステムは電子及び光学構成部品の費用及び複雑さという欠点を有している。更に、このようなシステムにおいては、全ての設置されたＬＥＤが全ての状況において光出力に貢献するというものではない。例えば、赤色ＬＥＤは高い出力レベルでは、スペクトルは青みがかっていなければならないので、調光される。これらのシステムの拡大又は縮小も制限され、例えばシステムは３つの白色ＬＥＤ及び１つの赤色ＬＥＤからならなければならない。一層大きなシステムへの拡大は、複数（３＋１）のＬＥＤを非増分的に追加することにより実施しなければならないであろう。このことは、一般的に空間が制限されるスポットライト用途では問題である。
【００１１】
従って、本発明の一態様は、好ましくは上述した欠点の１以上を更に少なくとも部分的に除去する代替的照明装置を提供するものである。更に、本発明の一態様は、既存の照明装置を、上述した欠点の１以上を更に部分的に除去するような態様でカスタマイズするものである。
【課題を解決するための手段】
【００１２】
本発明は、調光された場合に黒体軌跡に実質的に自動的に従うことができる単一のＬＥＤを作製することにより、電子及び光学部品の追加費用、拡縮可能性及び複雑さの問題を克服しようとするものである。ここでは、調光可能な発光ダイオードアセンブリの相関色温度を、青色又はＵＶのＬＥＤにより励起される蛍光体混合物内に熱応答性散乱材料を導入することにより黒体軌跡に従うように設定することができることが説明される。この材料は、蛍光体を介しての光路長（optical path length）を温度依存的に増加させる。低い駆動電力において、該路長は一層長く、従って一層多くの光が一層長い波長に変換され、結果として一層赤みがかった一層暖かいスペクトルが生じる。高い駆動電力において、当該熱応答性散乱材料は一層少ない光しか散乱せず、一層青みがかった一層冷たいスペクトルが放出される。当該利点は、黒体軌跡調光を単一のＬＥＤで達成することができることであり、電子回路及び／又はカラー混合光学系の複雑さが減少することを意味する。当該装置の利点は、このことが照明システムの製造者に、余分な駆動電子回路又はカラー混合光学系を要することなく黒体軌跡調光を達成する簡単な方法を提供することである（もっとも、本発明によれば他の光学的効果も生成され得る）。
【００１３】
従って、第１態様において、本発明は、光源光を発生するように構成された光源及び光変換器エレメント（本明細書では“光変換器”としても示され、該光変換器エレメントは“光変換エレメント”として示すこともできる）を有する照明装置（本明細書では、“装置”としても示される）を提供し、前記光変換器エレメントは、（ｉ）（ａ）前記光源光及び（ｂ）任意選択的（オプションの）第２発光材料からのオプションとしての第２発光材料光のうちの１以上の少なくとも一部を第１発光材料光に変換する第１発光材料と、（ii）熱応答性液晶化合物と、を備えた透光性母材を有し、該透光性母材は前記光源と熱的に接触するように特別に構成され、当該照明装置は、更に、前記光源光（又は該光源光の可視部分の少なくとも一部）、前記第１発光材料光及びオプションとしての前記第２発光材料光を含む照明装置光を、特に前記透光性母材から下流に供給するように構成され、前記光変換器エレメントは前記照明装置光のカラー及び色温度のうちの１以上を前記光源に供給される電力に伴い変化させるように構成され、更に特別には、前記光変換器エレメントは前記光源光の色温度を前記光源に供給される電力に伴い変化させるように構成される。
【００１４】
更に他の態様において、本発明は、白色の照明装置光を発生するように構成された既存の照明装置等の照明装置をカスタマイズする方法も提供し、該照明装置は発光面を有し、当該方法は前記発光面にコーティングを施すステップを有し、該コーティングは光変換器エレメントを有し、該光変換器エレメントは、（ｉ）前記照明装置光の少なくとも一部を第１発光材料光に変換する第１発光材料と（ii）熱応答性液晶化合物とを備えた透光性母材を有し、前記コーティングは前記照明装置光の少なくとも一部に対して透過的であり、前記コーティングから下流の前記照明装置光は前記第１発光材料光の少なくとも一部を更に有する。
【００１５】
本明細書に記載される照明装置は、特に、カラー及び色温度のうちの１以上が前記光源に供給される電力（の量）に伴って変化するような照明装置光を供給するために用いることができる。更に一層特別には、このような照明装置は白色の照明装置光を供給するように構成することができ、該照明装置光の色温度は、電力範囲の少なくとも一部にわたり電力の増加に伴い増加する一方、電力の減少に伴い減少する。従って、本発明は、簡単な装置で、且つ、複雑な電子回路、フィルタ、光学系、可動部品等を備えないで、カラー及び／又は色温度の調整を可能にする。更に、本発明は、当該照明装置の輝度が減少される場合に色温度も減少し得る（丁度、白熱電球の場合のように）という意味で、当該照明装置の“自然な”動作を可能にする。更に、驚くべきことに、電力範囲（可能な）の少なくとも一部にわたり、カラー点が当該照明装置の供給電力の関数として黒体軌跡（ＢＢＬ）に実質的に追従するような白色光を供給する照明装置を提供することが可能であると思われる。
【００１６】
上述した様な照明装置は、特に、１以上の（ＬＥＤ）光源を備える単一パッケージのものである。好ましくは、当該光源は、動作の間において２００〜４９０ｎｍの範囲から選択された波長で少なくとも光（光源光）を放出する光源、特には、動作の間において４００〜４９０ｎｍの範囲から選択された、更に一層特別には４４０〜４９０ｎｍの範囲内の光を放出する光源である。この光は、波長変換器ナノ粒子により部分的に使用することができる（更に後述も参照）。従って、特定の実施態様において、当該光源は青色光を発生するように構成される。特定の実施態様において、当該光源は固体ＬＥＤ光源（ＬＥＤ又はレーザダイオード等）を有する。“光源”なる用語は、２〜２０個の（固体）ＬＥＤ光源等の、複数の（異なる）光源に関するものでもあり得る。従って、ＬＥＤなる用語は、複数のＬＥＤを参照することもできる。従って、一般的に、前記照明装置光は（可視）光源光の少なくとも一部を有する。更に他の実施態様において、当該光源は白色発光ＬＥＤを有する。
【００１７】
本明細書に記載される照明装置は、幾つかの実施態様で設けることができる。例えば、一実施態様において、前記第１発光材料及び熱応答性液晶化合物を有する前記透光性母材を備えない照明装置は、（既に）白色光を供給することができる（前述も参照）。追加の透光性母材は、斯かる白色光を調整するために用いることができる。このような実施態様（及び、その変形例）において、該追加の透光性母材は、特に赤色発光材料（第１発光材料としての）、更には当該照明装置光の緑色及び／又は黄色光の部分を（も）吸収する赤色発光材料を含むことができる。このようにして、上記透光性母材から下流の照明装置光は赤色成分を含むことができ、該赤色成分は、特定の実施態様では、当該照明装置の電力を減少させた場合に、相対的に（例えば、青色及び緑色放射、青色及び黄色放射、又は青色、緑色及び黄色放射に対して）増加する（下記も参照）。従って、既存の照明装置を斯様にして細かく調整することができる。例えば、当該透光性母材を有するコーティング（下記も更に参照）を、このような既存の照明装置に塗布することができる。これにより、照明装置の電力とは実質的に独立した放射スペクトルを有し得る既存の照明装置は、今や、該照明装置の電力に依存するようになり得る。更に他の実施態様においては、白色光自体を供給するために前記第１発光材料が実質的に必要である。この構成は、特に、第１発光材料を備えない照明装置が青色及び緑色光を供給し、白色光を供給するために赤色成分を必要とさせる場合、又は当該照明装置は青色、緑色及び黄色光を供給するが、このような組み合わせにおいて白色光を供給するためには赤色成分も必要とされ得る場合に当てはまる。
【００１８】
従って、本明細書に記載される照明装置は、特に、白色光（特には可変色温度の）を供給するように構成され、該色温度は該照明装置に供給される電力に依存する。しかしながら、前記第１発光材料及び熱応答性液晶化合物を有する母材を備えた本発明の原理は有色光源にも適用することができるので、当該照明装置は有色光を供給するように構成することもできる。更に、本発明によれば、白色光の色温度が黒体軌跡（ＢＢＬ）に実質的に従うような照明装置を提供することが可能であるのみならず、供給される電力に依存して白色光又は有色光を供給するように構成された照明装置を提供することも可能である。
【００１９】
本明細書に記載される前記光変換器エレメントは、特には透光性光変換器であり、特に前記光源光の少なくとも一部に対して透過的である。従って、光源光を当該光変換器エレメントに供給する場合、該光源光の幾らかは該光変換器エレメントの下流において見られ得る。当該光変換器エレメントが既存の照明装置に適用される場合、該光変換器エレメントは（も）特に透光性光変換器であり、特には当該照明装置光の少なくとも一部に対して透過的である。従って、照明装置光を当該光変換器エレメントに供給する場合、該照明装置光の幾らかは該光変換器エレメントから下流にも見られ得る（前記第１発光材料光の幾らかにより強化されているが）。
【００２０】
同様に、本明細書に記載される透光性母材は、かくして、特には透光性光変換器であり、特に前記光源光の少なくとも一部に対して透過的である。従って、光源光を当該透光性母材に供給する場合、該光源光の幾らかは該透光性母材から下流に見られ得る。当該透光性母材が既存の照明装置に適用される場合、該透光性母材は（も）特には透光性母材であり、特に当該照明装置光の少なくとも一部に対して透過的である。従って、照明装置光を当該透光性母材に供給する場合、該照明装置光の幾らかは該透光性母材から下流に見ることができる（第１発光材料光の幾らかにより強化されているが）。一実施態様における当該光変換器エレメントは、例えば上記透光性母材（又は複数の透光性母材）に加えた１以上の（光学的に活性な）層等の、他のエレメントを有することができることに注意されたい。しかしながら、更に他の実施態様において、当該光変換器エレメントは、本質的に前記透光性母材（又は複数の透光性母材）からなる。
【００２１】
前記“上流”及び“下流”なる用語は、光発生手段（ここでは、特に前記光源）からの光の伝搬に対する物品又はフィーチャの配置に関するもので、上記光発生手段からの光ビーム内の第１位置に対して、該光ビームにおける上記光発生手段に一層近い第２位置は“上流”であり、該光ビーム内の上記光発生手段から一層遠い第３位置は“下流”である。特に、前記材料（前記透光性母材／複数の母材の、又は前記（全体の）光変換器エレメントの）は、前記光源又は照明装置により発生されると共に可視波長範囲から選択された波長を持つ光に対して５０〜１００％の範囲の、特には７０〜１００％の範囲の光透過率を有する。このようにして、該光変換器エレメントは、光源又は照明装置からの可視光に対して透過的である。本明細書において、“可視光”とは３８０〜７８０ｎｍの範囲から選択された波長を持つ光に特に関係するものである。透過率又は透光率は、第１輝度を持つ特定の波長の光を当該材料に供給すると共に、該材料を透過した後に測定された上記波長における光の輝度を、該材料に上記特定の波長で供給された光の前記第１輝度に関係付けることにより決定することができる（CRC Handbook of Chemistry and Physics, 69th edition, 1088-1989のE-208及びE-406も参照）。
【００２２】
上記光変換器エレメントは、第１発光材料及び熱応答性液晶化合物（前記少なくとも２つの機能材料）を有する母材（matrix）を備える。このような母材は、例えば、上記発光材料を発光材料粒子として含み、これは、無機発光材料を提供する場合に特に当てはまる。しかしながら、該母材は有機発光材料を含むこともでき、これら有機発光材料は例えば当該母体材料中に（分子的に）分散され得る。このように、該母材は前記（少なくとも２つの）機能材料含んだ母体材料を有する。該母体材料は、特に、ＰＥ(ポリエチレン：polyethylene)、ＰＰ(ポリプロピレン：polypropylene)、ＰＥＮ(ポリエチレン・ナフタレート：polyethylene napthalate)、ＰＣ(ポリカーボネート：polycarbonate)、ポロメチルアクリレート：polymethylacrylate (PMA)、ポロメチルメタクリレート：polymethylmethacrylate (PMMA) (Plexiglas or Perspex)、セルロース・アセテート・ブチレート：cellulose acetate butyrate (CAB)、シリコーン、ポリビニルクロライド：polyvinylchloride (PVC)、ポリエチレン・テレフタレート：polyethylene terephthalate (PET)、(PETG) (グリコール修飾ポリエチレン・テレフタレート：glycol modified polyethylene terephthalate)、PDMS (ポリジメチルシロキサン：polydimethylsiloxane)及びCOC (シクロ・オレフィン・コポリマ：cyclo olefin copolymer)からなる群から選択された等の、透過性の有機材料支持体、無機材料支持体又はハイブリッド材料支持体からなる群から選択された１以上の材料を有することができる。特に、該母体材料は、シリコーン又はPDMS若しくはポリジフェニルシロキサン（polydiphenylsiloxane）等のポリシロキサン（polysiloxane）、又はメチル及びフェニル基を有するポリシロキサン（polysiloxane）等を有する。該光変換器エレメントは、特には、基体又は層であり得る。上記で識別されるような材料は、透光性母材を提供することができる。シリコーンは、メチル及び／又はフェニル基（又は複数の基）等の、炭素及び／又は水素としばしば結合されたシロキサンの繰り返し単位を含むポリマである。
【００２３】
上記母材は、特に、熱応答性液晶化合物及び第１発光材料の混合物を含むことができる。例えば、第１発光材料を熱応答性液晶化合物内に埋め込むことができるか、又は第１発光材料及び熱応答性液晶化合物の両方がポリマ材料等の母材内に埋め込まれる。
【００２４】
“光変換器エレメント”なる用語は、複数の（異なる）光変換器エレメントも指すことができる。これらエレメントは、互いに物理的に接触するように構成することもできるが、互いからゼロでない距離に配置することもできる。一般的に、下流側において全ての光源光を知覚することができる少なくとも１つの光変換器エレメントが存在するであろう。
【００２５】
前述したように、前記発光材料は無機発光材料及び有機発光材料から選択することができる。“発光材料”なる用語は、複数の異なる発光材料を指すこともできる。同様に、“第１発光材料”及び“第２発光材料”なる用語は、複数の（異なる）第１発光材料又は複数の（異なる）第２発光材料を各々指すことができる。
【００２６】
好適な発光材料は、（セリウム）ドープＹＡＧ、（セリウム）ドープＬｕＡＧ等の無機蛍光体、有機蛍光体、有機蛍光色素及び量子ドット等を含み、これらは以下に述べる本発明の実施態様の目的にとり極めて適している。
【００２７】
量子ドットは、一般的に僅か数ナノメートルの幅又は直径を持つ半導体材料の小さな結晶である。入射光により励起された場合、量子ドットは当該結晶の寸法及び材料により決まるカラーの光を放出する。従って、特定のカラーの光をドットの寸法を調整することにより生成することができる。可視範囲内で発光する最も知れられた量子ドットは、硫化カドミウム：cadmium sulfide (CdS)及び硫化亜鉛：zinc sulfide (ZnS)等のシェル（殻）を持つセレン化カドミウム：cadmium selenide (CdSe)に基づくものである。
【００２８】
“量子ドット”又は“発光性量子ドット”なる用語は、異なるタイプの量子ドット（即ち、異なるスペクトル特性を持つ量子ドット）の組み合わせも指すことができる。量子ドット（ＱＤ）は、ここでは、“波長変換器ナノ粒子”としても示される。“量子ドット”なる用語は、特に、ＵＶ、可視及びＩＲの１以上で発光する（ＵＶ放射等の適切な放射による励起で）量子ドットを指す。
【００２９】
ここでは波長変換器ナノ粒子としても示される当該量子ドット又は発光性ナノ粒子は、例えば、CdS, CdSe, CdTe, ZnS, ZnSe, ZnTe, HgS, HgSe, HgTe, CdSeS, CdSeTe, CdSTe, ZnSeS, ZnSeTe, ZnSTe, HgSeS, HgSeTe, HgSTe, CdZnS, CdZnSe, CdZnTe, CdHgS, CdHgSe, CdHgTe, HgZnS, HgZnSe, HgZnTe, CdZnSeS, CdZnSeTe, CdZnSTe, CdHgSeS, CdHgSeTe, CdHgSTe, HgZnSeS, HgZnSeTe及びHgZnSTe（からなる群から選択されたコアを持つコアシェル量子ドット）からなる群から選択されたＩＩ−ＶＩ族化合物半導体量子ドットを有することができる。他の実施態様において、当該発光性ナノ粒子は、例えば、GaN, GaP, GaAs, AlN, AlP, AlAs, InN, InP, InGaP, InAs, GaNP, GaNAs, GaPAs, AlNP, AlNAs, AlPAs, InNP, InNAs, InPAs, GaAlNP, GaAlNAs, GaAlPAs, GaInNP, GaInNAs, GaInPAs, InAlNP, InAlNAs及びInAlPAs（からなる群から選択されたコアを持つコアシェル量子ドット）からなる群から選択されたＩＩＩ−Ｖ族化合物半導体量子ドットとすることができる。更に他の実施態様において、当該発光性ナノ粒子は、例えば、CuInS2, CuInSe2, CuGaS2, CuGaSe2, AgInS2, AgInSe2, AgGaS2及びAgGaSe2（からなる群から選択されたコアを持つコアシェル量子ドット）からなる群から選択されたＩ−ＩＩＩ−ＶＩ２黄銅鉱型半導体量子ドットとすることができる。
【００３０】
有機蛍光色素も同様に使用することができる。当該分子構造は、スペクトルピーク位置を調整することができるように設計することができる。好適な有機蛍光色素材料の例は、例えばＢＡＳＦによりLumogen(R)なる名称で販売されている化合物等の、ペリレン誘導体に基づく有機発光材料である。好適な化合物の例は、これらに限定されるものではないが、Lumogen(R) Red F305, Lumogen(R) Orange F240, Lumogen(R) Yellow F083及びLumogen(R) F170を含む。有機発光材料の関連のある例は、例えば、ペリレン：perylenes(BASF社, Ludwigshafen, GermanyからのLumogenなる商品名で知られている発光材料：Lumogen F240 Orange, Lumogen F300 Red, Lumogen F305 Red, Lumogen F083 Yellow, Lumogen F170 Yellow, Lumogen F850 Green等), Neelikon Food Dyes & Chemical Ltd.社, Mumbai, India, IndiaからのYellow 172、及び多数の業者から入手可能なクマリン：coumarins(例えば、Coumarin 6, Coumarin 7, Coumarin 30, Coumarin 153, Basic Yellow 51)、ナフタルイミド：napthalimides(例えば、Solvent Yellow 11, Solvent Yellow 116), Fluorol 7GA, ピリジン：pyridines(例えば、pyridine 1), ピロメテン：pyrromethenes (Pyrromethene 546, Pyrromethene 567等), ウラニン：uranine, ローダミン：rhodamines (例えば、Rhodamine 110, Rhodamine B, Rhodamine 6G, Rhodamine 3B, Rhodamine 101, Sulphorhodamine 101, Sulphorhodamine 640, Basic Violet 11, Basic Red 2), シアニン：cyanines (例えば、フタロシアニン：phthalocyanine, DCM), スチルベン：stilbenes (例えば、Bis-MSB, DPS)等である。意図する用途に対して十分に高い蛍光量子収率を示す限りにおいて、酸性染料、塩基性染料、直接染料及び分散染料等の幾つかの他の発光材料も使用することができる。適用することができる特に関心のある有機材料は、例えば、緑色発光のためのBASF Lumogen 850, 黄色発光のためのBASF Lumogen F083又はF170, 橙色発光のためのBASF Lumogen F240及び赤色発光のためのBASF Lumogen F 300又はF305を有する。
【００３１】
前記発光材料は、無機蛍光体とすることもできる。無機蛍光体材料の例は、これらに限定されるものではないが、セリウム(Ce)ドープYAG(Y3Al5O12)又はLuAG(Lu3Al5O12)を含む。ＣｅドープＹＡＧは（短く、“ＹＡＧ”としても示す）黄色がかった光を放出する一方、ＣｅドープＬｕＡＧ（短く、“ＬｕＡＧ”としても示す）は黄緑色がかった光を放出する。赤色光を放出する他の無機蛍光体材料の例は、これらに限定されるものではないが、ECAS及びBSSNを含むことができる。ECASはCa1_xAlSiN3:Euxであり、ここで、0<x<=1、他の実施態様では、0<x<=0.2である一方、BSSNはBa2-x-zMxSi5-yAlyN8-yOy:Euzであり、ここで、MはSr又はCaを表し、0<x<=1、0<y<=4及び0.0005<=z<=0.05であり、他の実施態様では、0<=x<=0.2である。
【００３２】
幾つかの特定の無機発光材料を以下に説明する。緑色発光体のための幾つかのオプションが、(Ca,Sr,Ba)(Al,Ga,In)2(O,S,Se)4:Eu2+,チオガレート（thiogallate）の１以上を含み可能であり、特に斯様な発光材料はSrGa2S4: Eu2+のように少なくともSr, Ga及びSを有する。これらのタイプの発光材料は、特に、狭い帯域の緑色発光体であり得る。オプションとして又は代わりに、当該無機発光材料は、M3A5O12:Ce3+ (ガーネット材料)を有することができ、ここで、MはSc, Y, Tb, Gd及びLuからなる群から選択される一方、AはAl及びGaからなる群から選択される。好ましくは、MはY及びLuの１以上を少なくとも有し、ここで、Aは少なくともAlを有する。これらのタイプの材料は、最も高い効率を提供することができる。ガーネットの実施態様は、特に、M3A5O12ガーネットを含み、ここで、Mは少なくともイットリウム又はルテチウムを有し、Aは少なくともアルミニウムを有する。このようなガーネットは、セリウム（Ce）により、プラセオジミウム（Pr）又はセリウムとプラセオジミウムとの組み合わせにより、しかしながら特には少なくともCeによりドープすることができる。特に、Aはアルミニウム(Al)を有するが、Aはガリウム(Ga)、スカンジウム(Sc)及び／又はインジウム (In)も部分的に有することができ、特に、約20%までのAl、もっと特別には約10%までのAlを有する(即ち、Aイオンは特に90モル%以上のAl及び10モル%以下のGa, Sc及びInの１以上からなる)。即ち、Aは約10%までのガリウムを特に有することができる。他の変形例において、A及びOはSi及びNにより少なくとも部分的に置換することができる。元素Mは、特に、イットリウム(Y),ガドリニウム(Gd),テルビウム(Tb)及びルテチウム(Lu)からなる群から選択することができる。更に、Gd及び／又はTbは、特に、Mの約２０％の量までのみ存在する。特定の実施態様において、ガーネット発光材料は、(Y1-xLux)3Al5O12:Ceを有し、ここで、ｘは０以上で、１以下である。“:Ce”又は“：Ce3+”なる項は、当該発光材料における金属イオンの一部（即ち、ガーネットにおいては、“M”イオンの一部）がCeにより置換されることを示す。特に、ルテチウムを有するガーネットは、特にルテチウムがMの少なくとも５０％である場合に所望の発光をもたらすことができる。加えて又は代わりに、当該無機発光材料は、(Ba,Sr,Ca)S:Eu, (Mg,Sr,Ca)AlSiN3:Eu及び(Ba,Sr,Ca)2Si5N8:Euからなる群から選択された１以上の材料等の、二価ユーロピウム含有窒化物発光材料又は二価ユーロピウム含有酸窒化物発光材料からなる群から選択された発光材料を有することもできる。これらの化合物において、ユーロピウム（Eu）は実質的に又は唯一二価であり、示された二価カチオンの１以上を置換する。一般的に、Euは当該カチオンの１０％より多い量では、特には、置換するカチオン（又は複数のカチオン）に対して約０.５〜１０％の範囲内、一層特別には約０.５〜５％の範囲では存在しないであろう。“:Eu”又は“：Eu2+”なる項は、金属イオンの一部がEuにより（これらの例では、Eu2+により）置換されることを示す。例えば、CaAlSiN3:Euにおける2%のEuを仮定すると、正しい式は(Ca0.98Eu0.02)AlSiN3であり得る。二価のユーロピウムは、一般的に、上述した二価アルカリ土類カチオン、特にCa, Sr又はBa等の二価のカチオンを置換する。材料(Ba,Sr,Ca)S:Euは、MS:Euと示すこともでき、ここで、M���バリウム（Ba）、ストロンチウム（Sr）及びカルシウム（Ca）からなる群から選択された１以上の元素であり、特に、Mは、この化合物では、カルシウム又はストロンチウム、又はカルシウム及びストロンチウム、一層特別にはカルシウムを有する。ここでは、Euが導入され、Mの少なくとも一部（即ち、Ba，Sr及びCaの１以上）を置換する。更に、材料(Ba,Sr,Ca)2Si5N8:EuはM2Si5N8:Euと示すこともでき、ここで、Mはバリウム（Ba）、ストロンチウム（Sr）及びカルシウム（Ca）からなる群から選択された１以上の元素であり、特に、Mは、この化合物では、Sr及び／又はBaを有する。更なる特定の実施態様において、MはSr及び／又はBa（Euの存在を考慮に入れていない）、特にはBa1.5Sr0.5Si5N8:Eu(即ち、75%のBa; 25%のSr)のように、５０〜１００％、特には５０〜９０％のBa及び５０〜０％、特には５０〜１０％のSrからなる。ここでは、Euが導入され、Mの少なくとも一部（即ち、Ba，Sr及びCaの１以上）を置換する。同様に、材料(Ba,Sr,Ca)AlSiN3:EuはMAlSiN3:Euと示すこともでき、ここで、Mはバリウム（Ba）、ストロンチウム（Sr）及びカルシウム（Ca）からなる群から選択された１以上の元素であり、特に、Mは、この化合物では、カルシウム若しくはストロンチウム又はカルシウム及びストロンチウム、更に特別にはカルシウムを有する。ここで、Euが導入され、Mの少なくとも一部（即ち、Ba，Sr及びCaの１以上）を置換する。好ましくは、一実施態様において、当該無機発光材料は、(Ca,Sr,Mg)AlSiN3:Eu、好ましくはCaAlSiN3:Euを有する。更に、前者のものと組み合わせることができる他の実施態様において、当該無機発光材料は、(Ca,Sr,Ba)2Si5N8:Eu、好ましくは(Sr,Ba)2Si5N8:Euを有する.“(Ca,Sr,Ba)”なる項は、対応するカチオンがカルシウム、ストロンチウム又はバリウムにより占有され得ることを示す。これは、斯様な材料において、対応するカチオンサイトがカルシウム、ストロンチウム及びバリウムからなる群から選択されたカチオンで占有され得ることも示す。このように、当該材料は、例えば、カルシウム及びストロンチウム、又はストロンチウムのみ、等を有することができる。
【００３３】
上記無機発光材料は、三価セリウム含有ガーネット（前述参照）及び三価セリウム含有酸窒化物（oxonitride）からなる群から選択された１以上の発光材料を有することもできる。酸窒化物（oxonitride）は、しばしば、当業技術では酸窒化物（oxynitride）材料としても示される。
【００３４】
前述したように、当該照明装置は第１発光材料を少なくとも有するが、オプションとして第２発光材料を有することもできる。第１発光材料及び第２発光材料の少なくとも一方は、当該光源により励起される。従って、第１発光材料若しくは第２発光材料、又は第１及び第２発光材料の両方が光源により励起され得る。
【００３５】
第１発光材料及び第２発光材料の両方がある場合、幾つかの実施態様において、これらのうちの少なくとも一方は、代わりに又は加えて、他方の発光材料の発光により励起することができる。例えば、青色及び緑色／黄色で吸収する赤色発光蛍光体が利用可能である。驚くべきことに、当該母材内の発光材料が熱応答性液晶化合物も有する（該発光材料に加えて）場合、このような発光材料が他の発光材料の発光の少なくとも一部を吸収することができる場合に、最良の結果が得られ得るように思われる（後述も参照）。
【００３６】
当該熱応答性液晶化合物は、特に、液晶特性を有する又は斯様な特性を有する基を持つ材料とすることができる。この目的のために使用することができる材料の１つは、高分子分散型液晶（ＰＤＬＣ）である。ＰＤＬＣは、例えば、液晶分子が等方性ポリマ内に分散された場合に得られ得る。従って、当該母体材料（前記熱応答性液晶化合物を有する母材の）は、特に、等方性ポリマ（該等方性ポリマは、このように、前記（第１）発光材料及び前記熱応答性液晶化合物を有する）を有する。当該液晶の等方性転移温度より下では、当該系は複屈折的であり、分子はランダムに向き、従って光の散乱を生じる。当該液晶の透明又は転移温度より上では、当該材料は等方性となり、該等方相の屈折率が、等方性転移温度より高い当該ポリマの屈折率と実質的に合致すると、該系は実質的に透明となる。例えばポリマ等の不純物の存在に起因する高密度の欠陥点（粒子とすることもできる）を持つ液晶を用いることも可能である。このような系は、ドメイン形成を生じさせる欠陥の存在により高度に散乱的である。当該系を等方性転移温度より高く加熱すると、該系は、異方性が消滅するために透明になる。同様に、巨視的配向のないコレステリック組織（cholesteric texture）も、粒子及び液晶内のポリマ等の欠陥により生ぜられる所謂フォーカルコニック組織を有することができ、強い光の散乱を示す。この場合も、当該系を等方性転移より高く加熱すると、散乱は消滅する。コレステリック液晶も、巨視的に配向した状態であり得、反射色を示す。この場合も、当該系を加熱すると、反射が消滅し、該系は透明となる。従って、例えば、低い温度におけるスメクティック状態から高い温度における等方性状態へ変化する系を用いることができる。従って、当該熱応答性液晶化合物は、特に、透光性母材を低い透明性から高い透明性へと（特に、低い温度における低い透明性（高い散乱性）から高い温度における高い透明性（低い散乱性）へと）温度の関数として変化させるように構成された材料である。異なるタイプのＰＤＬＣの組み合わせも適用することができる。
【００３７】
このような状況において、第１発光材料の発光は、温度を低下させる場合、光源の光に対して（及び／又は第２発光材料の発光に対して）（又は、実施態様においては、当該光変換器エレメントの上流で提供される照明装置光に対して）促進されるように思われる。例えば、第１発光材料が赤色発光を供給する場合、一層高い動作温度における（即ち、一層高い電力における）赤色の寄与度は、一層低い動作温度における（即ち、一層低い電力における）よりも相対的に低くなり得る。このことは、一層低い温度における（当該熱応答性液晶化合物の転移温度より下における）散乱の増強によるものであり得る。一実施態様において、該熱応答性液晶化合物は（ＬＣ１，ＬＣ２及びＬＣ３）からなる群から選択された１以上の基を有する。
【００３８】
【化１】
2018511926.tif 000003
【００３９】
ここで、ｋは特には６である。しかしながら、本発明は、これらの基に限定されるものではない。更に、ｋが少なくとも２である、少なくとも６等のｋが少なくとも４である、６〜１０等の４〜２０の範囲内のような、これら基の変形例も可能である。
【００４０】
更に、このような液晶基は、特に、母材のポリマに連結（graft）された官能基とすることができる。従って、例えば、シリコーン母材を仮定すると、前記熱応答性液晶化合物は特に熱応答性液晶基を備えたシリコーンを有することができる。従って、このようにして、熱応答性液晶化合物を供給することができる。従って、特定の実施態様において、当該透光性母材はシリコーンを有する一方、当該熱応答性液晶化合物は液晶基官能化シリコーンを有する。従って、当該透光性母材は、前述したような熱応答性液晶基により連結されたシリコーン分子（即ち、前記熱応答性液晶化合物）を宿したシリコーンを有することができる。
【００４１】
前述したように、透光性母材は光源と熱的に接触する。このことは、該透光性母材が、ＬＥＤダイと物理的に接触する等のように、光源と物理的に接触することを意味し得る。しかしながら、他の実施態様においては、透光性母材と光源との間に物理的接触が存在しなくてもよい。従って、他の実施態様において、透光性母材は前記ＬＥＤダイとの物理的接触なしで構成される。これは、例えば、所謂“遠隔構成”における場合、即ち、当該透光性母材（又は、もっと特定的には前記（第１）発光材料）が当該光源（ＬＥＤダイ等の発光面）からゼロでない距離に配置される場合であり得る。例えば、当該光源はＬＥＤダイを備えた（青色）ＬＥＤを有し得る。しかしながら、ＬＥＤダイ等の当該光源の発光面と当該透光性母材との間に物理的接触がないような事例において、該光源の熱エネルギは熱伝導及び／又は熱輻射により前記光変換器エレメントに伝達することができる。光源と透光性母材との間の距離並びに光源及び透光性母材の配置は、光源の上記熱が１以上の熱伝導及び／又は熱輻射を介して到達することを可能にするように選択することができる。このことは、例えば、ヒートシンクを一層小さくすることができる又は必要としないようにすることができることを意味し得る。一実施態様において、当該透光性母材は、光源と、特にＬＥＤダイと物理的に接触する。
【００４２】
従って、当該照明装置の動作中においては、少なくとも最大電力において光源は熱くなる。当該熱エネルギの一部は前記光変換器エレメントに伝達される。従って、当該光源及び透光性母材は、当該照明装置の最大電力において透光性母材が５０〜１５０℃の範囲から選択される温度における如き、４０℃より高い、特には６０℃より高いような上昇された温度を有するように構成される。中間の電力において、当該透光性母材は一層低い温度を有することもできる。特定の実施態様において、当該透光性母材は、当該照明装置の最大動作（最大出力）において温度Ｔmax（照明装置の最大動作電力における母材の温度）を有する一方、特に当該熱応答性液晶化合物はＴmaxの１０〜９０％（１５〜８５％等）の範囲から選択される転移温度を有する。言い換えると、当該照明装置は透光性母材を該照明装置の最大動作におけるＴmaxの温度まで加熱するように構成される。ここで、“最大動作”なる用語は、特に、斯様な照明装置に対して示される最大動作（特に、ワットでの）を示す。更に、この用語は、特に、約２０℃における等の、約２０〜２５℃の環境における動作に対して示すものである。従って、当該照明装置は、特に、光源の熱エネルギにより透光性母材を加熱するように構成される。このように、光源の温度は電力に伴い増減するので、透光性母材の温度は電力に伴い増減する。電力が増加すると、光源の温度は上昇し、熱接触により、透光性母材の温度は上昇する。特に、ここでは、熱応答性液晶は斯様に電気的には駆動されず、実質的に熱によってのみ駆動される。このことは、光源が電気的に駆動され、透光性母材が該光源の温度の関数として特性を変化させるような、従来技術の装置より一層簡略化された装置を可能にする。
【００４３】
前述したように、当該照明装置は照明装置光を供給するように構成される。これも前述したように、これは、当該照明装置光自体であり得るか、又は第１発光材料光により強化された照明装置光であり得る。両実施態様は、“照明装置光”として示される。更に、当該照明装置が第２発光材料を有する場合、該照明装置光は第２発光材料光も含み得る。“照明装置光”なる用語は、一定のカラー及び／又はカラー点の光を示すものではないことに注意されたい。当該照明装置に供給される電力に依存して、カラー及び／又は色温度は変化し得るもので、このことは本発明の利点である。
【００４４】
特に、当該照明装置は透過モードで構成することができる。従って、前記光変換器エレメントは光源から下流に配置され、光変換器エレメントの他方の側における該光変換器エレメントの下流から、光源光及び光変換器光（即ち、少なくとも第１発光材料光）が見られ得る。従って、光源光は光変換器を介して一方の側から他方の側へ進行し、該光源光の一部が該他方の側から出射する。
【００４５】
前述したように、当該光変換器エレメント（又は透光性母材）は、例えば、コーティングであり得る。このようなコーティングは当該照明装置又は該装置のエレメント上に塗布することができる。従って、一実施態様において、当該照明装置は支持体（サポート）を有し、当該透光性母材は該支持体上のコーティングとして構成される。例えば、該支持体は前記ＬＥＤダイとすることができる。しかしながら、該支持体はドームを有することもできる。該支持体は第２発光材料（後述参照）を含む樹脂を有することができ、これは、かくして第２透光性母材として構成することができる。しかしながら、該支持体はルミラミック（lumiramic）等のセラミック材料を含むこともできる。該支持体は、ＬＥＤダイのように発光面でない場合、発光面から離れて配置することができるか、又は発光面と物理的に接触させることができる。前記光変換器は、該支持体から上流に配置することができ（該支持体が発光面でない場合）、及び／又は該支持体から下流に配置することができる。本発明の他の利点は、当該透光性母材を、例えば硬化性樹脂又は他の硬化性材料（下記も更に参照）を用いて、コーティングとして容易に塗布することができることである。
【００４６】
一実施態様において、前記透光性母材は前記第１発光材料及び前記第２発光材料を有し、前記第２発光材料は（ａ）前記光源光及び（ｂ）オプションとしての前記第１発光材料光のうちの１以上の少なくとも一部を第２発光材料光に変換するように構成され、前記第１発光材料光は前記第２発光材料光の第２主波長とは異なる第１主波長を有する。例えば、前記第１発光材料は赤色発光材料とすることができ、前記第２発光材料はセリウム含有ＹＡＧ及び／又はＬｕＡＧ等の黄色及び／又は緑色発光材料とすることができ、前記光源は、特に、４４０〜４７５ｎｍに主波長を有するような青色光源とすることができる。従って、このような実施態様において、前記第１発光材料の主波長は前記第２発光材料の主波長より長い波長におけるものである。“第２主波長とは異なる第１主波長”なる語句及び同様の語句は、特に、少なくとも５０ｎｍのような少なくとも４０ｎｍ等の、少なくとも２０ｎｍの波長差を示し得る。
【００４７】
上記において、本発明は、とりわけ単一の透光性母材に関連して説明された。しかしながら、前記光変換器エレメントは複数の透光性母材を含むこともできる。例えば、前記光変換器エレメントは複数の層を含むことができる。しかしながら、前述したように、複数の光変換器エレメントを適用することもできる。従って、前記光変換器エレメントは第１透光性母材及び第２透光性母材を含むことができる。一般的に、前記透光性母材に関連して説明した実施態様は、第１透光性母材及び第２透光性母材の１以上にも当てはまり得る。
【００４８】
第１透光性母材及び第２透光性母材の存在は更なる透光性母材の利用可能性を排除するものではないことに注意されたい。“第２”なる用語は、特に、異なる機能を示すためにのみ使用されるものである。上記から推定されるように、“第１透光性母材”なる用語又は“第２透光性母材”なる用語は、複数の（異なる）第１透光性母材又は複数の（異なる）第２透光性母材を参照することもできる。更に、単一の第１透光性母材は複数の第２透光性母材と組み合わせることもでき、又は複数の第１透光性母材を単一の第２透光性母材と組み合わせることもでき、等々である。
【００４９】
特定の実施態様において、当該照明装置は第１透光性母材及び第２透光性母材を有し、これら透光性母材の一方は前記第１発光材料及び前記熱応答性液晶化合物を有し、これら透光性母材の他方は前記第２発光材料を（及び、オプションとして（別の）熱応答性液晶化合物も）有し、第１発光材料光は第２発光材料光の第２主波長とは異なる第１主波長を有する。従って、上記透光性母材のうちの少なくとも１つは熱応答性液晶化合物を有するが、実施態様においては、両方の透光性母材とも熱応答性液晶化合物を有する。このような実施態様において、異なる透光性母材における熱応答性液晶化合物は互いに異なるものとすることもできることに注意されたい。両透光性母材の母体材料は同一のものとすることができ、異なるものとすることもできる。これら透光性母材における少なくとも発光材料は相違し得る。このことは、オプションとして、これら透光性母材が発光材料の組成で相違し得ることも含む。例えば、オプションとして、両透光性母材は第１発光材料及び第２発光材料の両方を有し得るが、異なる比で有する。前記熱応答性液晶化合物を有する透光性母材は、特に、前記光源と熱的に接触する。
【００５０】
特に２つの透光性母材を備える上述した実施態様と組み合わされる他の特定の実施態様において、前記第１透光性母材は前記第２透光性母材の下流に配置され、該第１透光性母材が前記熱応答性液晶化合物を有する。従って、第２透光性母材の下流の光は第１透光性母材に入射することができ、該第１透光性母材の下流で（他方の側で）感知されるべく（第１発光材料光により強化されるが）、該第１透光性母材を介して少なくとも部分的に透過され得る。更に他の特定の実施態様において、特に前記光源はＬＥＤダイを備える青色ＬＥＤを有することができ、前記第２透光性母材は上記ＬＥＤダイと物理的に接触して配置され、前記第１透光性母材は該第２透光性母材と物理的に接触する。更に他の実施態様において、前記第１発光材料は前記第２発光材料光の少なくとも一部を前記第１発光材料光に変換するように構成される。特に、このような実施態様は、電力を少なくとも電力範囲の一部にわたり増加又は減少させた場合に、特に白熱電球に類似した態様で、ＢＢＬに従う照明装置光を供給することができるように思われる。
【００５１】
上記実施態様は、特に前記第２発光材料光が可視スペクトルの緑色又は黄色部分に第２主波長を有し、第１発光材料光が可視スペクトルの赤色部分に第１主波長を有するような前記照明装置を含むことができる。しかしながら、他の実施態様も可能である。
【００５２】
前述したように、前記光変換器エレメントは、例えば層として構成することができる。例えば、前記第１発光材料（及びオプションとして第２発光材料）及び前記熱応答性液晶化合物との組み合わせで、シリコーン母材等の重合体ホストマトリクスを形成するための適切なモノマを有する液状混合物を設けることができる。該混合物は、更に、重合触媒又は開始剤を有することができる。例えば、加熱又は光により照射すると、該液状混合物は硬化し、例えば前記第１透光性母材を形成することができる。これにより、前記光変換器エレメント、特には前記透光性母材が形成され得る。斯かる液状混合物による方法の利点は、上述したように、例えば既存の照明装置をカスタマイズするために前記コーティングを塗布することができることである。従って、本発明、例えば、製造工程において照明装置の後の段階での適合化（カスタマイズ）に用いることもできる。
【図面の簡単な説明】
【００５３】
【図１】図１は、青色ＬＥＤにより励起される蛍光体母材における熱応答性散乱材料の作用の幾つかの態様を概略的に示す。
【図２Ａ】図２Ａは、照明装置の実施態様を示す。
【図２Ｂ】図２Ｂは、照明装置の実施態様を示す。
【図２Ｃ】図２Ｃは、照明装置の実施態様を示す。
【図２Ｄ】図２Ｄは、照明装置の実施態様を示す。
【図２Ｅ】図２Ｅは、照明装置の実施態様を示す。
【図３Ａ】図３Ａは、透光性母材の一実施態様における成分を示す。
【図３Ｂ】図３Ｂは、透光性母材の一実施態様における他の成分を示す。
【図３Ｃ】図３Ｃは、透光性母材の一実施態様における成分の幾つかの変形例を示す。
【図４Ａ】図４Ａは、幾つかのデータを示す。
【図４Ｂ】図４Ｂは、幾つかのデータを示す。
【発明を実施するための形態】
【００５４】
以下、本発明の実施態様を、添付概略図面を参照して例示のみとして説明するが、これらの図面において対応する符号は対応する部分を示している。また、これら概略図面は必ずしも実寸通りではない。
【００５５】
前述したように、蛍光体変換型白色ＬＥＤが、空気中で動作させる代わりに、ガラス又は透明ポリマ等の誘電体媒体中に完全に埋め込まれる場合に問題が生じ得る。色温度（ＣＣＴ）が著しく上昇することが分かる。このことは、青色光に対する取り出し効率が向上され、これにより当該スペクトルの黄色部分に対する変換の減少が生じることに起因する。該効果が下記の表に示されている。空気中で動作される蛍光体変換型ＬＥＤにおいて、青色光の特定の割合は当該蛍光体層内へと反射して戻され、二度目で変換される。重要な反射過程は、当該ＬＥＤと空気との間の界面で生じる全内部反射である。ＬＥＤが例えばシリコーンに埋め込まれた場合、青色光の大きな割合が即座に取り出される。従って、一層少ない波長変換しか生ぜず、色温度が一層高くなる。下記の表におけるものは、ＹＡＧがＬＥＤダイ上にある（空気中の）、ＹＡＧが別の透明シリコーンに埋め込まれた、及びＹＡＧが散乱性シリコーンに埋め込まれた青色ＬＥＤの構成である。色温度に対する影響が測定され、下記表に示されている。即ち、シリコーンに埋め込むとＣＣＴは３１００Ｋから約４３００Ｋに上昇し、散乱を加えるとＣＣＴは２１００Ｋに低下する。ＬＥＤ電流は何の効果も有さない。
【００５６】
【表１】
2018511926.tif 000004
【００５７】
空気中においては、当該放射からの１４％は当該スペクトルの青色部分内にある。ＬＥＤを透明シリコーン内に埋め込むと、この比は２０％まで上昇する。散乱性粒子を追加すると、該比は４％まで減少する。
【００５８】
当該母材及び散乱が相関色温度に大きな影響を有し得ることは明らかである。
【００５９】
図１は、青色ＬＥＤにより励起される蛍光体母材における熱応答性散乱材料の作用の幾つかの基本原則を概略的に示す。左側には低電流状態が図示され、右側には高電流状態が図示されている。図１は、光源光１０１を発生するように構成された光源１００及び光変換器エレメント２００を有する照明装置１０の一実施態様を示す。光変換器エレメント２００は（ｉ）第１発光材料２１０を有し、該第１発光材料２１０は、（ａ）光源光１０１及び（ｂ）、オプションとしての、オプション的第２発光材料２２０からの第２発光材料光２２１のうちの１以上の少なくとも一部を第１発光材料光２１１へ変換するように構成されている。ここでは、第２発光材料２２０が確かに利用可能である。例えば、第２発光材料２２０は、黄色光を供給するＹＡＧを有することができる一方、第１発光材料２１０は赤色発光材料を有することができ、該発光材料は青色光源光１０１の幾らかに加えて上記黄色の第２発光材料光２２１の少なくとも一部も吸収することができる。更に、透光性母材２０５は、（ii）熱応答性液晶化合物２５０を有する。透光性母材２０５は光源１００と熱接触状態に構成される。しかしながら、図示されたように、この概略的に図示された実施態様では、光源１００と透光性母材２０５との間には物理的接触は存在しない。更に、図示されたように、照明装置１０は、前記光源光１０１、前記第１発光材料光２１１及びオプションとしての前記第２発光材料光２２１を含む照明装置光１１を供給するように構成されている。この概略的に図示された実施態様において、光源１００はＬＥＤダイ１１２を備えた青色ＬＥＤ１１０を有している。更に、当該照明装置は支持体１５を有し、透光性母材２０５が上に配置されている。例えば、透光性母材２０５は、コーティングを有する（又は、コーティングである）。ここで、支持体１５は、例えばＹＡＧを有するシリコーン等の、前記第２発光材料２２０を含む第２透光性母材を有することができる（前述も参照）。
【００６０】
図２Ａ〜図２Ｅは、幾つかの実施態様及び変形例を概略的に示す。これらの図には、とりわけ、第１透光性母材１２０５及び第２透光性母材２２０５を有する照明装置１０の実施態様が示され、該透光性母材１２０５，２２０５の一方は前記第１発光材料２１０及び前記熱応答性液晶化合物２５０を有し、該透光性母材１２０５，２２０５の他方は第２発光材料２２０を有し、第１発光材料光２１１は第２発光材料光２２１の第２主波長とは異なる第１主波長を有する。
【００６１】
図２Ａは、熱応答性蛍光体混合物（即ち、第１透光性母材１２０５）が蛍光体変換型白色ＬＥＤ上にコーティングされ、発生された青色及び緑色光の更なる部分を温度に依存して変換する実施態様を概略的に示している。これは、例えば、赤色蛍光体と混合された高分子分散型液晶（ＰＤＬＣ）材料からなるコーティングであり得る。図２Ａにおいて、例えば第２透光性母材２２０５は、例えば（既に）白色照明装置光１１を供給し得る前記第２発光材料２２０を有していることに注意されたい。第１透光性母材１２０５に熱応答性液晶化合物２５０及び第１発光材料２１０を備えさせることにより、当該照明装置１０及びその照明装置光１１をカスタマイズすることができる。照明装置光１１は第１透光性母材１２０５の存在により、少なくとも第１発光材料光２１１が照明装置光１１のスペクトルに追加されるのみならず、オプションとして該照明装置光の一部が該第１発光材料により吸収されて上記第１発光材料光２１１を発生させ得るので、変化する。従って、照明装置光１１は、光変換器エレメント２００に該エレメントの上流側で供給され、光変換器エレメント２００の下流では、第１発光材料光２１１により強化されると共に、オプションとして、照明装置光１０１及び第２発光材料光２２１の１以上において相対的に減衰された照明装置光が供給される。ここで、光変換器エレメント２００は、このように、上記照明装置光及び／又は光源光の少なくとも一部に対して透過的である。“透過的（透過性）”なる用語は、例えば、半透明又は透明に関係し得るものである。（或る）状態（又は複数の状態）において半透明度は一層高いものである一方、他の状態において（特に一層高い温度において）、透明度は一層高いものであり得る（他方の一層低い温度状態（又は複数の状態）におけるより）。
【００６２】
他の実施態様が、図２Ｂに概略的に示されている。ここでは、青色ＬＥＤのアレイにより励起される遠隔蛍光体プレートの近傍に熱応答性蛍光体混合体が追加されている。該熱応答性蛍光体混合体は、上記遠隔蛍光体エレメント（プレート）には熱的に接触するが、光源（又は複数の光源）とは接触していない。熱の伝達により、透光性母材２０５（ここでは、第１透光性母材１２０５）が加熱され得る。かくして、図２Ｂは、遠隔蛍光体プレート及び熱応答性蛍光体混合体（即ち、第１透光性母材１２０５）により蓋をされた混合空洞内に青色ＬＥＤを備えた実施態様を概略的に示す。
【００６３】
他の実施態様において、図２Ｃを参照すると、チップオンボード構成が図示されている。ここでは、青色ＬＥＤ１１０（光源１００の例として）が蛍光体層（ここでは、第２透光性母材２２０５）に埋め込まれている。該蛍光体層上には、熱応答性蛍光体混合物（ここでは、第１透光性母材１２０５）がコーティングされている。かくして、図２Ｃは、蛍光体層内に基板上の青色ＬＥＤ１１０を備え、熱応答性蛍光体混合物により蓋をされたチップオンボード構成の実施態様を概略的に示す。
【００６４】
図２Ｄの概略的に図示された実施態様においては、前記熱応答性蛍光体混合物（ここでは、透光性母材２０５）がＬＥＤパッケージ内の青色ＬＥＤを覆う通常の蛍光体混合物を置換することもできることが示されている。この構成は、製造において少ないステップしか掛からないという利点を有している。かくして、この図２Ｄは、前記第１発光材料２１０、前記第２発光材料２２０及び前記熱応答性液晶化合物２５０を有する熱応答性蛍光体混合物により充填された典型的なＬＥＤパッケージ内の青色ＬＥＤ１１０を示している。
【００６５】
熱応答性蛍光体混合物の他の実施態様は、図２Ｅに示されるような有色ＬＥＤの領域におけるものである。当該熱応答性蛍光体混合物には、種々のカラー蛍光体及び種々の熱的挙動を付与することができる。散乱は温度の上昇に伴い一層強くなり得、一層長い光路及び一層多い波長変換につながる。さもなければ、散乱は温度の上昇に伴い一層弱くなり、一層短い路長及び一層少ない波長変換につながる。種々の熱応答性材料の転移温度は相違し得、例えば、或るものは中間の温度に応答し、別のものは高い温度に応答する。このようにして、例えば、周囲温度に依存して又は当該ＬＥＤ電流自体により引き起こされる温度に依存して、青色（低いＴ）から赤色（高いＴ）に、又は青色（低いＴ）から緑色（中間のＴ）に、更に赤色（高いＴ）に等のように温度に伴い色を変化させるシステムを作製することができる。図２Ｅは、特に、熱応答性有色ＬＥＤの構成を示している。青色ＬＥＤは、パッケージ内にあり、２つの熱応答性蛍光体混合物、即ち第１透光性母材１２０５及び第２透光性母材２２０５（第１透光性母材１２０５から上流側）によりコーティングされている。これらの混合物は、異なるカラーの蛍光体及び異なる熱的挙動を有することができる。
【００６６】
用途は、なかでも、屋外照明、又はサウナ、冷蔵庫、水泳プール、蛇口、シャワー、アイロン、ドライヤ、洗濯機、エアコン内の照明等であり得る。
【００６７】
シリコーンベースの液晶化合物の収集が準備され、これら化合物の熱光学的特性が調査された。ここに提示される材料は、５０℃において散乱的スメクティック液晶状態から透明等方性状態への転移を起こし、このことは該材料をＬＥＤ上での適用に対する優れた候補にさせる。図３Ａは、シリコーンベースの液晶成分、即ち前記熱応答性液晶化合物２５０の一実施態様を示し、図３Ｂは重合性母材、ここではビスフェノールＡジアクリレート（ＳＲ３４９母材）を示す。安定した印刷可能なインクを形成する目的で、上記シリコーンベースの液晶は、ビスフェノールＡジアクリレート（図３Ｂ参照）、即ち当該シリコーンの平均屈折率と合致する屈折率のために選択された重合性母材と、１：１の混合で混合される。重合された場合、該インクはガラススライド及びＬＥＤ上に散乱性コーティングを形成する。他の転移温度も図３Ｃに示されるように達成することができ、該図は成分に依存した種々の相の間の転移温度を示した表を示すもので、Ｓはスメクティックを示し、Ｎはネマチックを示し、Ｉは等方相を示す。例えば、Ａ１６０Ｉは、当該材料が約１６０℃の温度においてスメクティック相（散乱性）から等方相（少又は無散乱性）に変化することを示す。Ｓ１〜Ｓ３は、シリコーンの３つの異なる（限定するものではない）例を示し、ＬＣ１〜ＬＣ３は、Ｓ１〜Ｓ３シリコーン鎖に連結（graft）することができる液晶官能基の３つの異なる（限定するものではない）例を示す。図３Ａ及び図３Ｃにおいて、ｍ及びｎは特に約６にすることができるが、他の値も可能であり得る。更に、当該シリコーンは環状とすることもできる（後述を更に参照）。図３Ａ〜図３Ｃにおいて、インデックス“ｋ”も６とすることができるが、他の値も可能である（前述も参照）。Ｓ１、Ｓ２及びＳ３における側鎖基Ｒは、表に示されるように全て同一とすることができるが、他の実施態様では２以上の異なる基を有することもできる。図３ＡはシリコーンＳ２とＬＣ３基との組み合わせである。
【００６８】
更に、図３ＣにおけるシリコーンＳ１〜Ｓ３は、限定するものではない例である。例示として、Ｓ１は環内に５個のＳｉ原子を含んでいる。しかしながら、該環は、例えば４０個までものＳｉ原子等の、６個以上のＳｉ原子を含むこともできる。例示として、ｍ及びｎはＳ２において両方とも約６であり得るが、ｍ及びｎは互いに相違する、及び／又は約６の値とは異なり得る（Ｓ３も参照）。更に、シリコーンＳ３は、例示として、ｍに対して約１７の値及びｎに対して約９の値を有する。これらの値の１以上は異なることもできる（他の実施態様において）。一実施態様において、ｍ及びｎは、４〜１０のような、４〜２０等の２〜２５からなる群から独立に選択することができる。
【００６９】
前記熱応答性材料に蛍光体が追加された場合の性能が評価された（図４Ａ参照）。赤色蛍光体成分及び散乱性ＴｉＯ２粒子を含有する１００μｍ厚の層が、中出力蛍光体変換型暖白色ＬＥＤの上部に追加された。散乱の度合いは、散乱性粒子の密度を増加させることにより増加される。対応するＣＣＴは３０００Ｋから４０００Ｋまでの範囲である。カラー点は、黒体軌跡に相対的に接近して追従する。このように、蛍光体を備えない熱応答性材料の性能は赤色蛍光体を追加することにより改善される。Ｉにより示されるラインは、散乱が強いものから弱いものへと変化する場合のカラー点の推定される座標を示す。対応するＣＣＴは、３０００Ｋから４０００Ｋまでの範囲である。Ｉにより示されるラインは図２Ａの実施態様に関係し、ＩＩにより示されるラインは図２Ｄの実施態様に関係する。これらの予備的な結果において、Ｉによる変形例はＢＢＬに最も良く従う。しかしながら、幾らかの最適化により、変形例ＩＩもＢＢＬに良好に従う。更に、本発明は、当該照明装置に対する電力を増加又は減少させた場合に照明装置光がＢＢＬに従うような実施態様に限定されるものではない。
【００７０】
図４Ａの実施態様の更なる実験的裏付けが図４Ｂに示される。これらの実験においては、青色ＬＥＤチップを備えた空のカップが、熱応答性の散乱性液晶材料及び黄色蛍光体の混合物により充填された。この図は、熱応答性ＬＣ及び黄色蛍光体の混合物により充填されたＬＥＤカップの測定されたカラー点を示す。符号ＩＩで示される点は、ドームを備えた４重量％の蛍光体である。符号Ｉにより示される点は、ドームのない４重量％である。当該ＬＥＤを経る電流が１０ｍＡと８０ｍＡとの間で変化された場合、色温度が、或るケースでは５０００Ｋから６８００Ｋまで、他のケースでは７３００Ｋから９８００Ｋまで変化することが測定された。
【００７１】
当該照明装置は、例えば、オフィス照明システム、家庭用アプリケーションシステム、店舗照明システム、家庭照明システム、アクセント照明システム、スポット照明システム、劇場照明システム、光ファイバアプリケーションシステム、プロジェクションシステム、自己照明表示システム、ピクセル化表示システム、セグメント化表示システム、警告サインシステム、医療照明アプリケーションシステム、標識サインシステム、装飾照明システム、携帯システム、自動車アプリケーション、温室照明システム、園芸照明又はＬＣＤバックライト等の一部とすることができ、又は斯かるシステムに適用することができる。本明細書における白色光なる用語は、当業者により知られている。白色光は、約２０００〜２００００Ｋ、特には２７００〜２００００Ｋの間、一般照明のためには特に約２７００Ｋ〜６５００Ｋの範囲内、背面照明（バックライティング）のためには約７０００Ｋ〜２００００Ｋの範囲内であって、ＢＢＬ（黒体軌跡）から約１５ＳＤＣＭ（等色標準偏差：standard deviation of color matching）内、特にはＢＢＬから約１０ＳＤＣＭ内、更に特別にはＢＢＬから約５ＳＤＣＭ内の相関色温度（ＣＣＴ）を持つ光に関するものである。
【００７２】
“紫色光”又は“紫色放射”なる用語は、特に、約３８０ｎｍ〜４４０ｎｍの範囲内の波長を持つ光に関するものである。“青色光”又は“青色放射”なる用語は、特に、約４４０ｎｍ〜４９０ｎｍの範囲内の波長を持つ光（幾らかの紫色及びシアン色相を含む）に関するものである。“緑色光”又は“緑色放射”なる用語は、特に、約４９５ｎｍ〜５７０ｎｍの範囲内の波長を持つ光に関するものである。“黄色光”又は“黄色放射”なる用語は、特に、約５７０ｎｍ〜５９０ｎｍの範囲内の波長を持つ光に関するものである。“橙色光”又は“橙色放射”なる用語は、特に、約５９０ｎｍ〜６２０ｎｍの範囲内の波長を持つ光に関するものである。“赤色光”又は“赤色放射”なる用語は、特に、約６２０ｎｍ〜７８０ｎｍの範囲内の波長を持つ光に関するものである。“ピンク光”又は“ピンク放射”なる用語は、青色及び赤色成分を有する光に関するものである。“可視”、“可視光”又は“可視放射”なる用語は、約３８０ｎｍ〜７８０ｎｍの範囲内の波長を持つ光に関するものである。
【００７３】
“実質的に全ての光”における、又は“実質的になる”における等の、本明細書における“実質的に”なる用語は、当業者により理解されるであろう。また、“実質的に”なる用語は、“全体的に”、“完全に”、“全て”等による実施態様も含むことができる。従って、実施態様においては、実質的になる形容詞句を除去することもできる。当てはまる場合、“実質的に”なる用語は、１００％を含み、９５％又はそれ以上、特には９９％又はそれ以上、更に特別には９９.５％又はそれ以上等の、９０％又はそれ以上にも関係し得る。“有する”なる用語は、“有する”なる用語が“からなる”を意味するような実施態様も含む。“及び／又は”なる用語は、“及び／又は”の前後に言及される項目の１以上に特に関係する。例えば、“項目１及び／又は項目２”なる語句及び同様の語句は、項目１及び項目２の１以上に関係し得る。“有する”なる用語は、一実施態様では“からなる”を示すことができるが、他の実施態様では、“少なくとも指定されたものを含むと共に、オプションとして１以上の他のものを含む”を示すこともできる。
【００７４】
更に、詳細な説明及び請求項における第１、第２及び第３等の用語は同様の要素の間を区別するために使用されるものであり、必ずしも連続した又は時間的順序を説明するためのものではない。斯様に使用された用語は適切な状況下では入れ替え可能であり、ここに説明される本発明の実施態様は、ここに記載又は図示されたもの以外の順序で動作することができると理解されるべきである。
【００７５】
本明細書における装置は、とりわけ、動作中で説明されている。当業者にとり明らかなように、本発明は動作中の装置又は動作方法に限定されるものではない。
【００７６】
上述した実施態様は本発明を限定するというよりは解説するものであり、当業者であれば添付請求項の範囲から逸脱することなしに多数の代替実施態様を設計することができることに注意すべきである。尚、請求項において、括弧内の如何なる符号も当該請求項を限定するものと見なしてはならない。また、“有する”なる動詞及びその活用形の使用は、請求項に記載されたもの以外の構成要素又はステップの存在を排除するものではない。また、単数形の構成要素は複数の斯様な構成要素の存在を排除するものではない。本発明は、幾つかの個別のエレメントを有するハードウェアにより、及び適切にプログラムされたコンピュータにより実施化することができる。また、幾つかの手段を列挙する装置の請求項において、これら手段の幾つかは全く同一のハードウェアにより具現化することができる。また、特定の手段が相互に異なる従属請求項に記載されているという単なる事実は、これら手段の組み合わせを有利に使用することができないということを示すものではない。
【００７７】
本発明は、更に、前記詳細な説明に記載され、及び／又は添付図面に示された特徴的フィーチャの１以上を有する装置に当てはまるものである。本発明は、更に、前記詳細な説明に記載され、及び／又は添付図面に示された特徴的フィーチャの１以上を有する方法又は製造方法に関するものである。
【００７８】
本特許出願において説明される種々の態様は、更なる利点を提供するために組み合わせることができる。更に、当業者であれば、実施態様は組み合わせることができ、３以上の実施態様も組み合わせることができると理解するであろう。更に、フィーチャの幾つかは、１以上の分割出願のための基礎を形成することができるものである。
【図１】
2018511926.tif 000006
【図２Ａ】
2018511926.tif 000007
【図２Ｂ】
2018511926.tif 000008
【図２Ｃ】
2018511926.tif 000009
【図２Ｄ】
2018511926.tif 000010
【図２Ｅ】
2018511926.tif 000011
【図３Ａ】
2018511926.tif 000012
【図３Ｂ】
2018511926.tif 000013
【図３Ｃ】
2018511926.tif 000014
【図４Ａ】
2018511926.tif 000015
【図４Ｂ】
2018511926.tif 000016
【国際調査報告】
2018511926.tif 000017
2018511926.tif 000018